ТЕРМОПЛАСТИЧНЫЕ ЭЛАСТОМЕРЫ И ВУЛКАНИЗАТЫ НА ОСНОВЕ СОПОЛИМЕРОВ ЭТИЛЕНА С ВИНИЛОВЫМ СПИРТОМ

1. Термопластичный вулканизат, пригодный для воздухонепроницаемого применения, содержащий:
термопластичную смолу, содержащую сополимер этилена с виниловым спиртом (EVOH);
диспергированный в нем вулканизированный каучук; и
средство, обеспечивающее совместимость EVOH и каучука.
2. Термопластичный вулканизат по п.1, в котором EVOH содержит от 20 до 50 мол.% этилена и степень омыления равна не менее 90%.
3. Термопластичный вулканизат по п.1 или 2, в котором каучук представляет собой каучук на основе диена.
4. Термопластичный вулканизат по п.1 или 2, в котором каучук выбран из группы, включающей этилен-пропилен-диеновый каучук (ЭПДК), бутильный каучук, галогенбутильный каучук, каучук на основе сополимера изобутилена с п-метилстиролом и их смеси.
5. Термопластичный вулканизат по п.1 или 2, в котором каучук выбран из группы, включающей бутильный каучук, галогенбутильный каучук и их смеси, и средство, обеспечивающее совместимость EVOH и каучука, содержит насыщенный каучук.
6. Термопластичный вулканизат по п.5, в котором насыщенный каучук представляет собой блок-сополимер стирола с изобутиленом или гидрированный блок-сополимер стирола.
7. Термопластичный вулканизат по п.1 или 2, в котором каучук представляет собой этилен-пропилен-диеновый каучук (ЭПДК) и средство, обеспечивающее совместимость EVOH и каучука, содержит полиэтилен.
8. Термопластичный вулканизат по п.7, в котором обеспечивающее совместимость средство на основе полиэтилена содержит линейный полиэтилен низкой плотности (ЛПЭНП).
9. Термопластичный вулканизат по п.7, в котором средство, обеспечивающее совместимость EVOH и каучука, дополнительно содержит полиэтилен высокой плотности (ПЭВП), сополимер этилена с винилацетатом (ЭВА), полипропилен или их комбинации.
10. Термопластичный вулканизат по п.1, дополнительно содержащий наполнитель, вулканизирующую систему и по меньшей мере один из следующих компонентов: жидкий силикон, пластификатор или их комбинацию.
11. Термопластичный вулканизат по п.1 или 10, где термопластичный вулканизат включен в воздухонепроницаемый слой пневматической шины или шланга.
12. Герметизирующий слой шины, содержащий термопластичный вулканизат по п.1 или 10.
13. Термопластичный эластомер, пригодный для воздухонепроницаемого применения, содержащий:
100 мас. частей вулканизируемого эластомера, выбранного из группы, включающей бутильный каучук, галогенбутильный каучук и их комбинации;
от 10 до 100 мас. частей термопластичного сополимера этилена с виниловым спиртом (EVOH);
от примерно 30 до примерно 40 мас. частей эластомерного блок-сополимера стирола с изобутиленом или эластомерного гидрированного блок-сополимера стирола;
вулканизирующий комплекс, предназначенный для вулканизируемого эластомера;
необязательно от примерно 10 до примерно 30 мас.% олигомера изобутилена и н-бутена в пересчете на массу композиции;
необязательно от 0 до примерно 60 мас. частей наполнителя; и
необязательно от примерно 0,05 до примерно 5 мас.% жидкого силикона в пересчете на массу композиции.
14. Термопластичный эластомер по п.13, содержащий от примерно 30 до примерно 40 мас. частей эластомерного гидрированного блок-сополимера стирола, где гидрированный блок-сополимер стирола выбран из группы, включающей гидрированный поли(стирол-блок-изопрен) (СИ), гидрированный поли(стирол-блок-изопрен-блок-стирол) (СИС), гидрированный поли(стирол-блок-бутадиен-блок-стирол) (СБС), гидрированный поли(стирол-блок-изопрен/бутадиен-блок-стирол) (СИ/БС) и их комбинации.
15. Термопластичный вулканизат, полученный путем динамической вулканизации термопластичного эластомера по п.13 или 14.
16. Термопластичная эластомерная композиция, пригодная для воздухонепроницаемого применения, содержащая:
термопластичный вулканизат, содержащий этилен-пропиленовый каучук и полипропилен;
от 10 до 50% в пересчете на полную массу термопластичной эластомерной композиции: (i) термопластичного сополимера этилена с виниловым спиртом (EVOH), где EVOH содержится в количестве, составляющем от 5 до 40 мас.% в пересчете на массу термопластичной эластомерной композиции; и (ii) от 10 до 45 мас.% модификатора в пересчете на массу термопластичной эластомерной композиции, где модификатор содержит один или большее количество следующих компонентов: полиэтилен, сополимер этилена с винилацетатом и полипропиленовый воск.
17. Термопластичная эластомерная композиция по п.16, содержащая от 10 до 30 мас.% линейного полиэтилена низкой плотности.
18. Термопластичная эластомерная композиция по п.16 или 17, в которой модификатор дополнительно содержит от 1 до 5 мас.% повторно измельченного стабилизатора на основе полипропилена и EVOH в пересчете на массу композиции.
19. В способе получения термопластичного вулканизата, включающем объединение термопластичной смолы, каучука и вулканизирующего комплекса, и динамическую вулканизацию комбинации с получением термопластичного вулканизата (ТПВ), усовершенствование, представляющее собой введение сополимера этилена с виниловым спиртом (EVOH) и средства, обеспечивающего совместимость EVOH и эластомера, в ТПВ для улучшения газонепроницаемости.
20. Усовершенствование по п.19, в котором EVOH включают в ТПВ на стадии проведения поствулканизации при перемешивании в расплаве.